ФОРМОВАНИЕ БУРОВЫХ ДОЛОТ С ИСПОЛЬЗОВАНИЕМ МЕТОДОВ ПРОПИТКИ

1. Способ формования изделия пропиткой, в котором:
подготавливают рабочую литейную форму, включающую твердый элемент из связующего материала, проходящий сквозь внутреннее пространство рабочей литейной формы и содержащий связующий материал;
размещают слой порошкового матричного материала внутри литейной полости рабочей литейной формы и
нагревают рабочую литейную форму для формирования прохода из расплавленного связующего материала от твердого элемента из связующего материала для пропитывания слоя порошкового матричного материала.
2. Способ по п.1, в котором формируют твердый элемент из связующего материала.
3. Способ по п.2, в котором при формировании твердого элемента из связующего материала осуществляют его отливку.
4. Способ по п.1, в котором дополнительно формируют мастер-модель.
5. Способ по п.4, в котором дополнительно помещают твердый элемент из связующего материала на поверхность мастер-модели.
6. Способ по п.5, в котором при указанном помещении твердого элемента из связующего материала прикрепляют его к поверхности мастер-модели.
7. Способ по п.5, в котором формируют рабочую литейную форму из мастер-модели.
8. Способ по п.7, в котором при формировании рабочей литейной формы отливают рабочую литейную форму вокруг мастер-модели и твердого элемента из связующего материала для формирования рабочей литейной формы, имеющей твердый элемент из связующего материала, находящийся во внутреннем пространстве рабочей литейной формы.
9. Способ по п.1, в котором твердый элемент из связующего материала выходит изнутри рабочей литейной формы и проходит сквозь толщу слоя порошкового матричного материала.
10. Способ по п.1, в котором связующий материал содержит сплав на основе меди.
11. Способ по п.1, в котором размещают слой порошкового связующего материала поверх порошкового матричного материала.
12. Способ по п.1, в котором порошковый матричный материал содержит металл или сплав металла.
13. Способ по п.12, в котором порошковый матричный материал содержит металл, выбранный из группы металлов, состоящей из железа, вольфрама, никеля и их комбинации.
14. Способ по п.1, в котором порошковый матричный материал содержит сплав на основе стали.
15. Способ формования изделия пропиткой, в котором:
mv
подготавливают рабочую литейную форму, включающую литейную полость для формования в ней изделия, имеющую высоту (h) между нижней поверхностью и верхней поверхностью, при этом рабочая литейная форма дополнительно включает канал, сообщающийся с нижней половиной рабочей полости;
размещают слой порошкового матричного материала внутри литейной полости и
нагревают рабочую литейную форму и пропитывают нижнюю область слоя порошкового матричного материала расплавленным связующим материалом, вытекающим из канала в литейную полость.
16. Способ по п.15, в котором канал сообщается с нижней третью рабочей полости.
17. Способ по п.15, в котором расплавленный связующий материал образуют из вторичного твердого связующего материала, находящегося внутри канала.
18. Способ по п.17, в котором вторичный твердый связующий материал включает твердый поликристаллический элемент из связующего материала.
19. Способ по п.15, в котором пропитывание выполняют процессом пропитки с подачей самотеком.
20. Способ формования изделия пропиткой, в котором:
размещают слой порошкового матричного материала внутри литейной полости рабочей литейной формы и
нагревают рабочую литейную форму и формируют проход из расплавленного связующего материала сквозь часть слоя порошкового матричного материала и внутреннее пространство рабочей литейной формы в литейную полость для пропитывания порошкового матричного материала, причем средний диаметр прохода из расплавленного связующего материала существенно больше средней межзерновой пористости порошкового матричного материала.